(57)【要約】【課題】嵩高でかつ安定的な強度を有する繊維層を備える薄型の吸収体を提供すること。【解決手段】液吸収性を有する吸収性コア層２０と、吸収性コア層２０を被覆するコアラップシート３０と、を備える吸収体４であって、吸収性コア層２０は、主として熱可塑性繊維２１１からなる繊維層２１と、繊維層に分散して配置される高吸収性ポリマー粒子２２１と、を含み、熱可塑性繊維２１１は、熱収縮率の異なる２つの樹脂成分により構成される１種類のサイドバイサイド型の熱可塑性繊維２１１からなると共に、繊維層２１は、熱可塑性繊維２１１の一部が熱融着して形成された３次元の網目構造を有し、高吸収性ポリマー粒子２２は、Ｖｏｒｔｅｘ法による吸収速度が２０秒以下であり、吸収性コア層２０及びコアラップシート３０が厚さ方向に圧縮されて形成された複数のエンボス部５０を更に備える。【選択図】図３
2013252331.tif 000002
【特許請求の範囲】
【請求項１】
液吸収性を有する吸収性コア層と、該吸収性コア層を被覆するコアラップシートと、を備える吸収体であって、
前記吸収性コア層は、
主として熱可塑性繊維からなる繊維層と、
該繊維層に分散して配置される高吸収性ポリマー粒子と、を含み、
前記熱可塑性繊維は、熱収縮率の異なる２つの樹脂成分により構成される１種類のサイドバイサイド型の熱可塑性繊維からなると共に、前記繊維層は、該熱可塑性繊維の一部が熱融着して形成された３次元の網目構造を有し、
前記高吸収性ポリマー粒子は、Ｖｏｒｔｅｘ法による吸収速度が２０秒以下であり、
前記吸収性コア層及び前記コアラップシートが厚さ方向に圧縮されて形成された複数のエンボス部を更に備える吸収体。
【請求項２】
前記エンボス部は、ドット状に形成されると共に、複数の該エンボス部は、平面視において格子パターンを形成するように配置される請求項１に記載の吸収体
【請求項３】
前記繊維層の一方の面側に配置される液透過層を更に備え、
前記液透過層は、空隙率が７０％以上９０％以下の、交絡した捲縮繊維により構成される請求項１又は２に記載の吸収体。
【請求項４】
前記網目構造を形成する前記熱可塑性繊維の熱融着部分は、弱接合により接合される請求項１〜３のいずれかに記載の吸収体。
【請求項５】
前記吸収性コア層は、４０重量％〜５重量％の熱可塑性繊維と、６０重量％〜９５重量％の高吸収性ポリマー粒子と、により形成されている請求項１〜４のいずれかに記載の吸収体。
【請求項６】
前記繊維層に含まれる繊維全体の坪量は、２０ｇ〜１００ｇ／ｍ２である請求項１〜５のいずれかに記載の吸収体。
【請求項７】
前記コアラップシートは、坪量が２０ｇ／ｍ２以下の親水性シートである請求項１〜６のいずれかに記載の吸収体。
【請求項８】
前記高吸収性ポリマー粒子の比表面積は、少なくとも０．０３ｍ２／ｇである請求項１〜７のいずれかに記載の吸収体。
【請求項９】
前記高吸収性ポリマー粒子の保水率は、少なくとも２０ｇ／ｇである請求項１〜８のいずれかに記載のパネル。
【請求項１０】
請求項１〜９のいずれかに記載の吸収体と、該吸収体の一方の面に配置される液不透過性の裏面シートと、を備える吸収性物品。
【発明の詳細な説明】
【技術分野】
【０００１】
本発明は、吸収体及び該吸収体を備える吸収性物品に関する。
【背景技術】
【０００２】
従来、使い捨ておむつや生理用ナプキン等の吸収性物品では、パルプ等のセルロース系の親水性繊維材料と、この親水性繊維材料に分散された高吸収性ポリマー粒子と、からなる吸収体が用いられている。このような吸収体においては、吸収性物品を着用する着用者から排泄された尿等の液体は、まず、吸収速度の早い親水性繊維材料に吸収され、その後、高吸収性ポリマー粒子に吸収される。
また、吸収体を、熱可塑性繊維からなる繊維層とこの繊維層に分散されて配置された高吸収性ポリマー粒子と、を含んで構成すると共に、高吸収性ポリマー粒子の含有量を多くすることで、吸収体の厚さを薄くしつつ液体の吸収性を高く保つ技術も提案されている（例えば、特許文献１参照）。
【先行技術文献】
【特許文献】
【０００３】
【特許文献１】特開平１０−１１８１１３号公報
【発明の概要】
【発明が解決しようとする課題】
【０００４】
ところで、熱可塑性繊維により繊維層を形成した吸収体では、熱可塑性繊維間にできるだけ多くの空隙を形成して嵩高な繊維層を構成し、これらの空隙に多くの高吸収性ポリマー粒子を保持させ、また、繊維層における液体の保持容量を増加させることが好ましい。一方、吸収体としての形状の安定性を維持するためには、繊維層を構成する熱可塑性繊維の交絡部分を安定的に熱融着させて繊維層の強度を確保することが必要となる。
【０００５】
従って、本発明は、嵩高でかつ安定的な強度を有する繊維層を備え、液吸収性に優れる薄型の吸収体及び該吸収体を備える吸収性物品を提供することを目的とする。
【課題を解決するための手段】
【０００６】
本発明は、液吸収性を有する吸収性コア層と、該吸収性コア層を被覆するコアラップシートと、を備える吸収体であって、前記吸収性コア層は、主として熱可塑性繊維からなる繊維層と、該繊維層に分散して配置される高吸収性ポリマー粒子と、を含み、前記熱可塑性繊維は、熱収縮率の異なる２つの樹脂成分により構成される１種類のサイドバイサイド型の熱可塑性繊維からなると共に、前記繊維層は、該熱可塑性繊維の一部が熱融着して形成された３次元の網目構造を有し、前記高吸収性ポリマー粒子は、Ｖｏｒｔｅｘ法による吸収速度が２０秒以下であり、前記吸収性コア層及び前記コアラップシートが厚さ方向に圧縮されて形成された複数のエンボス部を更に備える吸収体に関する。
【０００７】
また、前記エンボス部は、ドット状に形成されると共に、複数の該エンボス部は、平面視において格子パターンを形成するように配置されることが好ましい。
【０００８】
また、吸収体は、前記繊維層の一方の面側に配置される液透過層を更に備え、前記液透過層は、空隙率が７０％以上９０％以下の、交絡した捲縮繊維により構成されることが好ましい。
【０００９】
また、前記網目構造を形成する前記熱可塑性繊維の熱融着部分は、弱接合により接合されることが好ましい。
【００１０】
また、前記吸収性コア層は、４０重量％〜５重量％の熱可塑性繊維と、６０重量％〜９５重量％の高吸収性ポリマー粒子と、により形成されていることが好ましい。
【００１１】
また、前記繊維層に含まれる繊維全体の坪量は、２０ｇ〜１００ｇ／ｍ２であることが好ましい。
【００１２】
また、前記コアラップシートは、坪量が２０ｇ／ｍ２以下の親水性シートであることが好ましい。
【００１３】
また、前記高吸収性ポリマー粒子の比表面積は、少なくとも０．０３ｍ２／ｇであることが好ましい。
【００１４】
また、前記高吸収性ポリマー粒子の保水率は、少なくとも２０ｇ／ｇであることが好ましい。
【００１５】
また、本発明は、上述のいずれかに記載の吸収体と、該吸収体の一方の面に配置される液不透過性の裏面シートと、を備える吸収性物品に関する。
【発明の効果】
【００１６】
本発明によれば、嵩高でかつ安定的な強度を有する繊維層を備え、液吸収性に優れる薄型の吸収体及び該吸収体を備える吸収性物品を提供できる。
【図面の簡単な説明】
【００１７】
【図１】本発明の第１実施形態に係る吸収体を備える使い捨ておむつを示す平面図である。
【図２】図１のＸ−Ｘ線断面図である。
【図３】第１実施形態に係る吸収体を示す平面図である。
【図４】本発明の第２実施形態に係る吸収体の断面図である。
【発明を実施するための形態】
【００１８】
以下、本発明の吸収体の好ましい各実施形態について、図面を参照しながら説明する。
図１は、本発明に係る吸収体が使用されている使い捨ておむつ１を表面シート２側から視た平面図である。
使い捨ておむつ１は、不織布又は開孔プラスチックフィルムからなる液透過性の表面シート２と、プラスチックフィルムからなる液不透過性の裏面シート３と、これら両シート２，３間に配置される吸収体４と、を備える。この使い捨ておむつ１は、長手方向ＬＤにおける中央部がくびれた長方形状に形成される。
【００１９】
表面シート２及び裏面シート３は、使い捨ておむつ１の外形を構成し、吸収体４の周縁から延出した部分を有する。表面シート２と裏面シート３とは、吸収体４の周縁から延出した部分においてホットメルト接着剤により接合されている。
【００２０】
使い捨ておむつ１は、長手方向ＬＤの一端側に配置される前胴周り域６と、長手方向ＬＤの他端側に配置される後胴周り域７と、これら両胴回り域６，７間に位置する股下域８とを有する。
前胴周り域６及び後胴回り域７の端縁部には、幅方向ＷＤである胴周り方向に延びる弾性部材１１，１２が表面シート２と裏面シート３との間に配置されている。弾性部材１１，１２は、これら表面シート２、及び裏面シート３の少なくとも一方の内面に伸長状態で取り付けられている。
【００２１】
股下域８の側縁部には、脚周り弾性部材１３が表面シート２と裏面シート３との間に配置されている。脚周り弾性部材１３は、これら表面シート２、及び裏面シート３の少なくとも一方の内面に伸長状態で取り付けられている。
後胴周り域７の両側縁部には、テープファスナ１４が取り付けられている。
【００２２】
図２は、図１のＸ−Ｘ線切断面である。図３は、第１実施形態の吸収体４を示す平面図である。
吸収体４は、吸収性コア層２０と、この吸収性コア層２０を被覆するコアラップシート３０と、複数のエンボス部５０と、を備える。この吸収体４は、厚さが１ｍｍ〜５ｍｍの薄型の吸収体４である。
吸収性コア層２０は、シート状に形成され、吸収体４の主要部を構成する。この吸収性コア層２０は、繊維層２１と、高吸収性ポリマー粒子２２とを含んで構成される。
【００２３】
繊維層２１は、主として熱可塑性繊維２１１からなる。また、繊維層２１を構成する熱可塑性繊維２１１は、１種類の熱可塑性繊維２１１である。熱可塑性繊維２１１としては、熱収縮率の異なる２つの樹脂成分により構成されるサイドバイサイド型の熱可塑性繊維２１１が用いられる。この熱可塑性繊維２１１は、所定の温度で加熱した場合に、２つの樹脂成分の熱収縮率の違いにより、捲縮性を発現する。
【００２４】
繊維層２１は、熱可塑性繊維２１１の一部が熱融着して形成された３次元の網目構造を有している。第１実施形態では、熱可塑性繊維２１１を所定の厚さに積繊した繊維ウエブに、熱可塑性繊維２１１が捲縮性を発現する温度の熱風を吹き付けることにより、熱可塑性繊維２１１の捲縮性を発現させると共に、熱可塑性繊維２１１の一部を熱融着させて３次元の網目構造を形成している。
【００２５】
ここで、３次元の網目構造を形成する熱可塑性繊維２１１の熱融着部分は、弱接合により接合されることが好ましい。弱接合とは、後述の高吸収性ポリマー粒子２２が水分を吸収して膨潤した場合に、高吸収性ポリマー粒子２２の膨潤により熱融着部分が容易に剥離する程度の力で接合した接合状態を表す。具体的には、熱融着部分は、積繊された熱可塑性繊維２１１に、この熱可塑性繊維２１１の低融点成分の融点付近の温度の熱風を吹き付けて、低融点成分同士を緩やかに熱融着させ、また、溶融した低融点成分を溶融していない高融点成分に接着させることで形成される。
【００２６】
繊維層２１を構成する熱可塑性繊維２１１としては、繊度が０．５ｄｔｅｘ〜２０ｄｔｅｘのものが好適に用いられる。また、繊維層２１の吸水性を向上させる観点から、熱可塑性繊維２１１には、親水化処理が施されることが好ましい。また、繊維層２１に含まれる繊維全体の坪量は、２０ｇ〜１００ｇ／ｍ２であることが好ましく、繊維層２１の見かけの密度は、０．０１ｇ〜０．０５ｇ／ｃｍ３であることが好ましい。
【００２７】
熱可塑性繊維２１１としては、例えば、熱収縮率の異なる２種類のポリエステル成分からなる繊度２．２ｄｔｅｘのサイドバイサイド型の複合繊維に親水化処理を施したものが用いられる。
【００２８】
高吸収性ポリマー粒子２２は、繊維層２１に分散して配置される。高吸収性ポリマー粒子２２としては、粒度が１００μｍ〜１０００μｍのものであって、少なくとも２０ｇ／ｇの保水率を有するものを用いることが好ましい。
また、高吸収性ポリマー粒子２２は、ＪＩＳ  Ｋ  ７２２４に準拠したＶｏｒｔｅｘ法により測定した吸収速度が２０秒以下、好ましくは１０秒以下のものを２０重量％〜１００重量％含む。
【００２９】
Ｖｏｒｔｅｘ法による吸収速度は、２．０ｇの高吸収性ポリマー粒子２２が０．９％の生理食塩水５０ｇを吸収するのに要する時間で表される。高吸収性ポリマー粒子２２の保水率は、１ｇの高吸収性ポリマー粒子２２を０．９％生理食塩水１ｌに１時間浸漬し、１５分間の水切りをしてから８５０ｒｐｍで９０秒間遠心分離した後の重量によって表される。
【００３０】
また、高吸収性ポリマー粒子２２の好ましい比表面積（Ｍｉｃｒｏｍｅｔｒｉｃｓ社製オートポアＩＩＩ  ９４２０を使用して測定）は、少なくとも０．０３ｍ２／ｇ、より好ましくは少なくとも０．０７ｍ２／ｇである。
高吸収性ポリマー粒子２２の比表面積を、０．０３ｍ２／ｇとすることで、高吸収性ポリマー粒子２２を熱可塑性繊維２１１に引っ掛かりやすくでき、繊維層２１から脱落しにくくできる。また、表面積が相対的に大きくなるので、吸収速度を向上させることができる。
【００３１】
第１実施形態では、高吸収性ポリマー粒子２２は、熱可塑性繊維２１１と共に積繊されて熱可塑性繊維２１１中に分散配置される。そして、その後、高吸収性ポリマー粒子２２が分散配置された熱可塑性繊維２１１に熱処理が施されることにより熱可塑性繊維２１１が捲縮すると共に熱融着されて繊維層２１が形成される。これにより、繊維層２１中に高吸収性ポリマー粒子２２が分散配置されることとなる。
【００３２】
以上の吸収性コア層２０は、４０重量％〜５重量％の熱可塑性繊維２１１と、６０重量％〜９５重量％の高吸収性ポリマー粒子２２と、により形成される。
【００３３】
コアラップシート３０は、吸収性コア層２０の上面（表面シート２側の面）、下面（裏面シート３側の面）及び側面を被覆する。このコアラップシート３０は、坪量が２０ｇ／ｍ２以下の親水性シートにより構成される。具体的には、コアラップシート３０としては、坪量が２０ｇ／ｍ２以下のティッシュシートや坪量が１５ｇ／ｍ２以下の親水処理されたＳＭＳ（スパンボンド−メルトブロン−スパンボンド）不織布を用いることができる。
第１実施形態では、コアラップシート３０は、図２に示すように、吸収性コア層２０の上面側から吸収性コア層２０を包み込むように被覆し、コアラップシート３０の端部が、吸収性コア層２０の下面側で重なり合う部分を有している。
【００３４】
複数のエンボス部５０は、吸収性コア層２０及びコアラップシート３０が厚さ方向ＴＤに圧縮されて形成される。第１実施形態では、複数のエンボス部５０は、図３に示すように、ドット状に形成される。そして、複数のエンボス部５０は、平面視において格子パターンを形成するように配置される。具体的には、格子パターンは、吸収体４の長手方向ＬＤに対して所定角度（例えば、４５度）傾いた第１方向Ｄ１に延びる複数本の第１エンボスライン５１と、この第１方向Ｄ１に交差する第２方向Ｄ２に延びる複数本の第２エンボスライン５２と、により構成される。
第１エンボスライン５１は、複数のエンボス部５０が第１方向Ｄ１に所定間隔をあけて配置されて形成される。第２エンボスライン５２は、複数のエンボス部５０が第２方向Ｄ２に所定間隔をあけて配置されて形成される。
【００３５】
エンボス部５０は、吸収性コア層２０を構成する繊維が圧着されることで、凹状に形成される。これにより、エンボス部５０の底部では繊維密度が高く、底部からの距離が離れるにつれ、繊維密度が低くなる。よって、吸収性コア層２０に吸収された体液は、エンボス部５０の底部間の低密度領域からエンボス部５０の底部へと拡散する。つまり、吸収性コア層２０では、肌当接面方向に凸となったエンボス部５０の底部間から、エンボス部５０の底部に向けて体液が移送され、装着者の湿潤感を低減できる。
【００３６】
エンボス部５０一つの大きさは、平面視において、好ましくは１ｍｍ２〜１００ｍｍ２である。また、第１エンボスライン５１及び第２エンボスライン５２において隣り合って配置されるエンボス部５０の間の距離は、好ましくは５ｍｍ〜１００ｍｍである。また、隣り合って配置される２つの第１エンボスライン５１及び２つの第２エンボスライン５２の間隔は、好ましくは５ｍｍ〜１００ｍｍである。
【００３７】
以上の吸収体４は、コアラップシート３０が、ホットメルト接着剤を介して表面シート２及び裏面シート３に接合されている。コアラップシート３０と表面シート２及び裏面シート３との接合によって、吸収体４は、その位置が固定される他に、吸収体４と表面シート２との密着性が向上し、排泄された液体が吸収体４に速やかに浸透する。
【００３８】
吸収体４の両側部分には、長手方向ＬＤに延びる一対の高密度域としての圧搾条溝１６が形成されている。圧搾条溝１６は、吸収体４の厚さが２／３以下、より好ましくは１／２以下となるように、吸収体４を表面シート２及び裏面シート３と共に厚さ方向に加熱下に圧縮することにより形成されている。
【００３９】
以上の使い捨ておむつ１では、表面シート２及びコアラップシート３０を通過して吸収性コア層２０に浸透した水分は、網目構造を呈する繊維層２１の間隙を通って流れる過程で、高吸収性ポリマー粒子２２に吸収される。ここで、高吸収性ポリマー粒子２２は、繊維層２１の網目構造中に分散されて保持されている。これにより、高吸収性ポリマー粒子２２が水分を吸収した場合に、互いの膨潤を妨げたり、ゲルブロックを形成して吸収性コア層２０の内部ヘの水分の浸透を阻害したりしにくい。
【００４０】
また、熱可塑性繊維２１１の熱融着部分は、弱接合により接合されている。これにより、高吸収性ポリマー粒子２２が水分を吸収して膨潤した場合に、熱融着部分が容易に剥離するので、繊維層２１における網目構造により高吸収性ポリマー粒子２２の膨潤が妨げられない。
ここで、エンボス部５０は、は吸収性コア層２０を構成する繊維同士が融着して形成されている。これにより、水分を吸収した高吸収性ポリマー粒子２２が膨潤した場合にも、エンボス部５０は外れないので、吸収性コア層２０の形状は安定的に維持される。
【００４１】
以上説明した第１実施形態の吸収体４によれば、以下のような作用効果を奏する。
【００４２】
１種類のサイドバイサイド型の熱可塑性繊維２１１により繊維層２１を構成すると共に、この繊維層２１にＶｏｒｔｅｘ法による吸収速度が２０秒以下の高吸収性ポリマー粒子２２を分散させて吸収性コア層２０を構成し、更に、吸収性コア層２０及びコアラップシート３０を厚さ方向ＴＤに圧縮して複数のエンボス部５０を形成した。これにより、複数のエンボス部５０により吸収性コア層２０及びコアラップシート３０を厚さ方向ＴＤに圧縮しているので、エンボス部５０以外の領域において熱可塑性繊維２１１同士の熱融着を弱くしても吸収体４の形状を安定的に保てる。よって、熱可塑性繊維２１１の捲縮性を発現させるために好ましい温度で繊維層２１を加熱できるので、吸収体４の嵩高性を向上させられる。更に、繊維層２１に、Ｖｏｒｔｅｘ法による吸収速度が２０秒以下の高吸収性ポリマー粒子２２を分散させたので、液体の吸収速度を向上させられる。その結果、嵩高でかつ安定的な強度を有し、液吸収性に優れる薄型の吸収体４を実現できる。
【００４３】
複数のエンボス部５０を、格子パターンを形成するように配置した。これにより、吸収体４の厚さを維持しつつ、吸収体４の形状の安定性を確保できる。
【００４４】
熱可塑性繊維２１１の熱融着部分を弱接合により接合した。これにより、高吸収性ポリマー粒子２２が水分を吸収して膨潤した場合に、熱融着部分を容易に剥離させられる。よって、繊維層２１における網目構造が高吸収性ポリマー粒子２２の膨潤を妨げないので、吸収性コア層２０の液吸収性をより向上させられる。
【００４５】
次に、本発明の第２実施形態に係る吸収体４Ａについて、図４を参照しながら説明する。尚、第２実施形態の説明にあたって、同一構成要件については同一符号を付し、その説明を省略もしくは簡略化する。
【００４６】
第２実施形態の吸収体４Ａは、吸収性コア層２０の一方の面である表面シート２側の面に配置される液透過層４０を備える点で、第１実施形態と異なる。
液透過層４０は、空隙率が９３．５％以上９９．９％以下の、捲縮繊維の集合体であり、より具体的には不規則に交絡した捲縮繊維で構成されている。
【００４７】
液透過層４０の空隙率が９３．５％未満の場合には、捲縮繊維の捲縮度合いが少なく圧縮変形量が少なくなり、身体の形状に適合しにくくなる。また表面シート５１を透過した液の吸収性コア層２０への液透過性が阻害されやすい。また、液透過層４０の空隙率が９９．９％を越えると、表面シート２と吸収性コア層２０との間で厚さ方向に向けられる捲縮した繊維の量が少なくなり、表面シート２から吸収性コア層２０に体液を引き込む機能が低下する。
【００４８】
液透過層４０の空隙率は、以下の式により算出される。
空隙率（％）＝（１−体積比率）×１００
ここで、体積比率は、以下の式により算出される。
体積比率＝密度／繊維比重（繊維比重は、１．０ｇ／ｃｍ３として算出した。）
また、密度は、以下の式により算出される。
密度（ｇ／ｃｍ３）＝液透過層の坪量／液透過層の厚み
液透過層の坪量は、一定のサイズ（例えば、１０ｃｍ×１０ｃｍ）の測定用試料をサンプリングし、サンプリングした測定用試料の重量を測定することにより算出した。Ｎ＝１０での測定値の平均値を液透過層の坪量とした。
液透過層の厚みは、カトーテック（株）の自動化圧縮試験機「ＫＥＳ  ＦＢ−３Ａ」を用い測定を行った。サンプリングした測定用試料を試験機に配し、測定端子によるサンプルへの圧力が「０．５ｇ/ｃｍ２」のときの厚みを測定。Ｎ＝１０での測定値の平均値を液透過層の厚みとする。
【００４９】
液透過層４０を構成する捲縮繊維としては、ホモＰＰ（ポリプロピレン）樹脂、ブロックＰＰ（ポリプロピレン）樹脂、高密度ＰＥ（ポリエチレン）樹脂等の熱可塑性樹脂からなる熱可塑性繊維を用いることができる。
【００５０】
第２実施形態の吸収体４Ａによれば、第１実施形態と同様の作用効果を奏する他、以下のような作用効果を奏する。
【００５１】
吸収体４Ａを、捲縮繊維層からなる液透過層４０を含んで構成した。これにより、繊維層２１の肌側に嵩高な液透過層４０を配置することで、吸収体４Ａの肌側における触感の柔らかさを向上させられる。
【００５２】
以上、本発明の好ましい各実施形態について説明したが、本発明は、上述した各実施形態に制限されるものではなく、適宜変更が可能である。
【００５３】
例えば、第１実施形態及び第２実施形態では、繊維層２１を、熱可塑性繊維２１１のみにより構成したが、これに限らない。即ち、繊維層を、パルプ等のセルロース系親水性繊維材料を含んでを含んで構成してもよい。パルプ等を含んで繊維層を構成する場合、繊維層に含まれるパルプ等の割合は、吸収体の厚さを薄くする観点から、４０重量％以下であることが好ましい。
【００５４】
また、第１実施形態及び第２実施形態では、エンボス部５０を平面視において格子パターンを形成するように配置したが、これに限らない。即ち、エンボス部を吸収体の長手方向に延びる複数本のエンボスラインを形成するように配置してもよく、また、吸収体の幅方向に延びる複数本のエンボスラインを形成するように配置してもよい。
【００５５】
また、第１実施形態及び第２実施形態では、エンボス部５０をドット状に形成したが、これに限らない。即ち、エンボス部を×形状や四角形状に形成してもよい。
【００５６】
また、第１実施形態及び第２実施形態では、エンボス部５０を、第１エンボスライン５１同士の間隔及び第２エンボスライン５２同士の間隔を等しくした格子パターンに配置したが、これに限らない。即ち、部分的に格子パターンの幅を変えてエンボス部を配置してもよい。例えば、吸収体において多量の尿を吸収する股間に対応する部位において格子パターンの幅を広くして、高吸収性ポリマー粒子の膨潤を妨げにくくし、吸収態の吸収能力を向上させてもよい。また、格子パターンにおける第１エンボスラインと第２エンボスラインとの交差角度も９０度に限らない。
【００５７】
また、第１実施形態及び第２実施形態では、本発明の吸収体４，４Ａを、展開型の使い捨ておむつに適用したが、これに限らない。即ち、本発明の吸収体を、パンツ型の使い捨ておむつに適用してもよく、また、生理用ナプキンや尿パッドのような他の吸収性物品に適用してもよい。
【符号の説明】
【００５８】
１  使い捨ておむつ
２  表面シート
３  裏面シート
４，４Ａ  吸収体
２０  吸収性コア
２１  繊維層
２２  高吸収性ポリマー粒子
３０  コアラップシート
４０  液透過層
５０  エンボス部
２１１  熱可塑性繊維
【図１】
2013252331.tif 000003
【図２】
2013252331.tif 000004
【図３】
2013252331.tif 000005
【図４】
2013252331.tif 000006